(57)【要約】【課題】１０℃〜３０℃の環境下でアクリル系コーティング組成物を硬化させて層を形成しても十分な密着力を有する樹脂積層体及びその製造方法を提供する。【解決手段】本発明の樹脂積層体１は、樹脂基材２の少なくとも片面に形成した十点平均粗さが１μｍ〜２０μｍの凹凸面３に、揮発成分を含まない放射線硬化型アクリル系コーティング組成物を１μｍ〜１０μｍの厚みで塗布して平滑面を形成した後、１０℃〜３０℃の温度下において放射線を照射し、該アクリル系コーティング組成物を硬化させてハードコート層４を形成して製造することができる。この樹脂積層体１は、基材２とハードコート層４との密着性に優れたものである。【選択図】図１
2009114363.tif 000002
【特許請求の範囲】
【請求項１】
樹脂基材（Ａ）の少なくとも片面に、厚み１μｍ〜１０μｍの揮発成分を含まない放射線硬化型アクリル系コーティング組成物からなるハードコート層（Ｂ）を積層してなる樹脂積層体であって、該ハードコート層（Ｂ）を積層する側の該樹脂基材（Ａ）の表面は、十点平均粗さが１μｍ〜２０μｍの凹凸面であることを特徴とする樹脂積層体。
【請求項２】
前記樹脂基材（Ａ）は、ポリカーボネート樹脂又はアクリル系樹脂である請求項１に記載の樹脂積層体。
【請求項３】
ヘーズが２％以下である請求項１又は２に記載の樹脂積層体。
【請求項４】
樹脂基材（Ａ）の少なくとも片面に形成した十点平均粗さが１μｍ〜２０μｍの凹凸面に、揮発成分を含まない放射線硬化型アクリル系コーティング組成物を１μｍ〜１０μｍの厚みで塗布して平滑面を形成した後、１０℃〜３０℃の温度下において放射線を照射し、該アクリル系コーティング組成物を硬化させてハードコート層（Ｂ）を形成することを特徴とする樹脂積層体の製造方法。
【請求項５】
前記凹凸面は、樹脂基材（Ａ）の少なくとも片面にマットロールを押し当てて形成した請求項４に記載の樹脂積層体の製造方法。
【発明の詳細な説明】
【技術分野】
【０００１】
本発明は、樹脂基材の表面にアクリル系コーティング組成物からなるハードコート層を形成した樹脂積層体に関する。
【背景技術】
【０００２】
従来、ポリカーボネート樹脂シートは、アクリルを表面にコーティングして保護層を設け、耐摩耗性、耐薬品性を向上させることが行なわれている。表面上にアクリルをコーティングする際、アクリル組成物を塗布しやすくするため、揮発性の溶剤を配合して粘度を低下させることがあり、その溶剤は、塗布後、強制的に熱風で乾燥させて保護層から除去していた。
溶剤の使用量は、一般的に組成物全体の１重量％以上も配合されており、溶剤の飛散や除去した後の溶剤の処理などを考慮すると環境のためには好ましくないものであった。
【０００３】
そこで下記特許文献に示したような揮発成分を含まないアクリルコーティング層をポリカーボネート樹脂組成物上に形成する方法が開発されている
【０００４】
【特許文献１】特公平７−７４２８２号公報
【特許文献２】特開２００４−１３０５４０号公報
【発明の開示】
【発明が解決しようとする課題】
【０００５】
上記特許文献１に記載の発明は、９０〜１５０°Ｆの環境下で揮発成分を含まないアクリル系コーティング組成物をポリカーボネート基材上に十分な時間接触させた後、紫外線を照射して硬化させ、表面アクリル系コーティングを有するポリカーボネート物品を製造するものである。
【０００６】
上記特許文献２に記載の発明は、アクリレートなどの紫外線硬化型樹脂被覆用組成物を表面温度７０〜１２０℃であるポリカーボネート樹脂シートと合成樹脂との間に挟み込み、紫外線を照射して組成物を硬化させた後、合成樹脂フィルムを剥離して硬化皮膜を有するポリカーボネート樹脂積層体を製造するものである。
これらは、アクリルとポリカーボネート樹脂とを、上記温度域の環境下で十分な時間接触させ、アクリル組成物をポリカーボネート樹脂に浸透させて密着させるものであり、煩雑な製造設備を必要とするものであった。
【０００７】
そこで、本発明の目的は、常温域（約１０℃〜３０℃）でアクリル系コーティング組成物を硬化させて層を形成しても十分な密着力を有する樹脂積層体及びその製造方法を提供することにある。
【課題を解決するための手段】
【０００８】
本発明は、下記（１）〜（５）の構成を採用するものである。
（１）樹脂基材（Ａ）の少なくとも片面に、厚み１μｍ〜１０μｍの揮発成分を含まない放射線硬化型アクリル系コーティング組成物からなるハードコート層（Ｂ）を積層してなる樹脂積層体であって、該ハードコート層（Ｂ）を積層する側の該樹脂基材（Ａ）の表面は、十点平均粗さが１μｍ〜２０μｍの凹凸面であることを特徴とする樹脂積層体。
（２）前記樹脂基材（Ａ）は、ポリカーボネート樹脂又はアクリル系樹脂である（１）に記載の樹脂積層体。
（３）ヘーズが２％以下である（１）又は（２）に記載の樹脂積層体。
（４）樹脂基材（Ａ）の少なくとも片面に形成した十点平均粗さが１μｍ〜２０μｍの凹凸面に、揮発成分を含まない放射線硬化型アクリル系コーティング組成物を１μｍ〜１０μｍの厚みで塗布して平滑面を形成した後、１０℃〜３０℃の温度下において放射線を照射し、該アクリル系コーティング組成物を硬化させてハードコート層（Ｂ）を形成することを特徴とする樹脂積層体の製造方法。
（５）前記凹凸面は、樹脂基材（Ａ）の少なくとも片面にマットロールを押し当てて形成した（４）に記載の樹脂積層体の製造方法。
【０００９】
本発明の樹脂積層体は、凹凸面にハードコート層を形成してあるため、層同士の密着性が優れた樹脂積層体となり、さらには、凹凸面の粗さやハードコート層の厚みを所定の範囲にしたことにより、ヘーズや耐摩耗性の優れた樹脂積層体となるものである。
また、本発明の樹脂積層体の製造方法は、常温（１０℃〜３０℃）の環境下でも層同士の密着性が優れた樹脂積層体を製造することができ、従来の如く、温度を上げたり、接触時間を長くしたりする必要がないものである。
【発明を実施するための最良の形態】
【００１０】
以下、本発明を実施形態に基づいて説明するが、本発明の範囲が下記実施形態に限定されるものではない。
図１は本発明の一実施形態の樹脂積層体を模式的に示した側面図であり、符号１は樹脂積層体、２は樹脂基材、３は凹凸面、４はハードコート層を示す。
【００１１】
本発明の樹脂積層体は、樹脂基材（Ａ）の少なくとも片面に十点平均粗さ（ＲｚＪＩＳ）が１μｍ〜２０μｍの凹凸面を形成し、該凹凸面上に厚み１μｍ〜１０μｍのアクリル系コーティング組成物からなるハードコート層（Ｂ）を形成したものである。なお、十点平均粗さの測定条件は、後述による。
【００１２】
（樹脂基材（Ａ））
樹脂基材（Ａ）は、ポリカーボネート樹脂又はアクリル系樹脂からなるシート乃至フィルム又は板などを用いることができ、少なくとも片面に凹凸面を形成してある。
ポリカーボネート樹脂は、ビスフェノール化合物から周知の方法で製造された重合体などを使用することができ、例えば、ビスフェノールＡなどを主原料とする重合体などを使用することができる。この分子量は、重量平均分子量１．５万〜３万程度のものが好ましい。
アクリル系樹脂は、例えば、アクリル酸、アクリル酸エステル、アクリルアミド、アクリロニトリル、メタクリル酸、メタクリル酸エステル等の重合体及び共重合体を使用することができる。
樹脂基材（Ａ）は、各種添加剤、例えば、紫外線吸収剤、酸化防止剤、着色防止剤などを含んでいてもよい。
【００１３】
凹凸面は、十点平均粗さが１μｍ〜２０μｍ、好ましくは５μｍ〜１０μｍの表面粗さとしてあり、例えば、前記シートなどを押出成形する際にマットロールを押し当てて微小凹凸を付与して形成することができる。
樹脂基材（Ａ）の厚みは、特に制限はないが、５０μｍ〜１０００μｍが好ましく、特に３００μｍ〜６００μｍが好ましい。
【００１４】
（ハードコート層（Ｂ））
ハードコート層（Ｂ）は、揮発成分を含まない放射線硬化可能なアクリル系コーティング組成物からなり、この組成物は、例えば、アクリル、メタクリル及びビニル不飽和を含有するモノマーやオリゴマーからなり、これらは約１００〜１０００の分子量をもつ一の不飽和又は二、三もしくはそれ以上の多不飽和部位を有するモノマーからなる。
放射線としては、紫外線（ＵＶ）、電子線（ＥＢ）が挙げられる。
組成物中には、紫外線硬化を可能にする有効な量の光重合開始剤が含有されていることが好ましく、この場合には、光重合開始剤は、組成物中に好ましくは０．１〜５重量部、より好ましくは１〜４重量部含有させる。光重合開始剤の一例としては、α−ヒドロキシケトン、ベンゾイン、ベンゾフェノンなどが挙げられる。
ハードコート層（Ｂ）の厚みは、１μｍ〜１０μｍ、好ましくは３μｍ〜８μｍとする。
【００１５】
（製造方法）
樹脂積層体は、例えば、樹脂基材（Ａ）の凹凸面上にアクリル系コーティング組成物を平滑面となるように塗布し、１０℃〜３０℃の環境下、好ましくは２０℃〜２５℃の環境下で放射線を照射し、該組成物を硬化させてハードコート層（Ｂ）を形成して製造することができる。組成物の塗布は、スクリーン印刷やグラビア印刷で行なうのが好ましい。
また、組成物の粘度が大きい場合は、樹脂性フィルムなどで押さえて平滑面を形成してもよい。
このように製造した樹脂積層体は、ヘーズが２％以下であるのが好ましい。
【実施例】
【００１６】
以下に実施例を示すが、本発明の範囲が下記実施例に限定されるものではない。
【００１７】
（実施例１）
ポリカーボネート樹脂（三菱エンジニアリングプラスチックス（株）社製ユーピロンＳ２０００）を単軸押出機で押出し、片面にマットロールで十点平均粗さ５μｍの凹凸面を形成しながら５００μｍ厚の樹脂基材を成形した。
なお、十点平均粗さ（ＲｚＪＩＳ）の測定条件は以下のとおりである。
測定機は、小坂研究所製の品番ＥＴ４０００Ａを用いた。
＜測定条件＞
・測定サンプルサイズ      ：５ｃｍ角
・触針材質                ：先端ダイヤモンド製
・触針半径                ：２μｍ
・触針荷重                ：１００ｍＮ
・送り速度                ：０．２ｍｍ／ｓｅｃ
・カットオフ（フィルタ）  ：なし
この樹脂基材の凹凸面上に、光重合開始剤としてα−ヒドロキシケトン（チバスペシャリティケミカルズ社製イルガキュア１８４）３重量部を含有するアクリルモノマー、オリゴマーからなるアクリル系コーティング組成物をスクリーン印刷にて塗布し、該組成物を２５℃の環境下で紫外線（高圧水銀ランプ，８０Ｗ／ｃｍ，速度１ｍ／ｍｉｎ）を照射して硬化させ、厚み５μｍのハードコート層を形成し、実施例１の樹脂積層体とした。
【００１８】
（実施例２）
凹凸面の十点平均粗さを１μｍとした以外は、実施例１と同様に樹脂積層体を成形した。
【００１９】
（実施例３）
凹凸面の十点平均粗さを２０μｍとした以外は、実施例１と同様に樹脂積層体を成形した。
【００２０】
（実施例４）
紫外線の照射を３０℃の環境下で行なった以外は、実施例１と同様に樹脂積層体を成形した。
【００２１】
（実施例５）
紫外線の照射を１０℃の環境下で行なった以外は、実施例１と同様に樹脂積層体を成形した。
【００２２】
（実施例６）
ハードコート層の厚みを１μｍとした以外は、実施例１と同様に樹脂積層体を成形した。
【００２３】
（実施例７）
ハードコート層の厚みを１０μｍとした以外は、実施例１と同様に樹脂積層体を成形した。
【００２４】
（比較例１）
凹凸面の十点平均粗さを０．５μｍとした以外は、実施例１と同様に樹脂積層体を成形した。
【００２５】
（比較例２）
凹凸面の十点平均粗さを３０μｍとした以外は、実施例１と同様に樹脂積層体を成形した。
【００２６】
（比較例３）
ハードコート層の厚みを０．５μｍとした以外は、実施例１と同様に樹脂積層体を成形した。
【００２７】
上記実施例１〜７及び比較例１〜３に対して、下記評価を行なった。その結果を下記表１に示す。
【００２８】
（全光線透過率，ヘーズ）
全光線透過率（ＪＩＳ  Ｋ７３６１）及びヘーズを測定機ＨＭ−１５０（村上色彩研究所（株））で測定した。全光線透過率は８５％以上、ヘーズは２％以下を合格として評価した。
【００２９】
（密着性）
ハードコート層の樹脂基材に対する密着性を、碁盤目剥離試験を行い測定した。剥離が０／１００を合格として評価した。
【００３０】
（耐摩耗性）
ハードコート層の鉛筆硬度を測定した。樹脂基材の鉛筆硬度はＢであるので、鉛筆硬度ＨＢ以上を合格として評価した。
【００３１】
【表１】
2009114363.tif 000003
【００３２】
（結果）
実施例１〜７は全ての項目で合格であり、樹脂基材上に密着性及び耐磨耗性に優れたハードコート層を形成することができ、また、全光線透過率及びヘーズに優れた樹脂積層物を成形できた。
比較例１は密着性がなく、比較例２はヘーズが高く、また、比較例３は耐摩耗性がなく、実用上問題のあるものであった。
【図面の簡単な説明】
【００３３】
【図１】本発明の一実施形態の樹脂積層体を模式的に示した側面図である。
【符号の説明】
【００３４】
１樹脂積層体  ２樹脂基材  ３凹凸面  ４ハードコート層
【図１】
2009114363.tif 000004